(57)【要約】      （修正有）【課題】放射性セシウムを含有する排水から放射性セシウムを分離除去するためのセシウム吸着材、その製造方法およびセシウムを吸着除去する方法を提供する。【解決手段】セルロース繊維、または、ナイロン繊維の表面をキトサンで被覆し、このキトサンにプルシャンブルーを担持してなるプルシャンブルー担持キトサン被覆繊維からなるセシウム吸着材を、放射性セシウムを含有する排水と接触させて放射性セシウムを吸着除去する。【選択図】なし【特許請求の範囲】
【請求項１】
放射性Ｃｓを含有する排水から放射性Ｃｓを分離除去するためのＣｓ吸着材であって、セルロース繊維の表面をキトサンで被覆し、このキトサンにプルシャンブルーを担持させたプルシャンブルー担持キトサン被覆セルロース繊維からなるＣｓ吸着材。
【請求項２】
繊維が組紐状に加工されている請求項１のＣｓ吸着材。
【請求項３】
請求項１に記載したＣｓ吸着材を製造する方法であって、セルロース繊維を酸化剤で処理した後、キトサン水溶液と接触させることによりセルロース繊維の表面をキトサンで被覆し、ついでプルシャンブルーの水溶液と接触させてキトサン被覆セルロース繊維にプルシャンブルーを担持させることからなる製造方法。
【請求項４】
放射性Ｃｓを含有する排水から放射性Ｃｓを分離除去するためのＣｓ吸着材であって、ナイロン繊維の表面をキチンで被覆し、このキチンにプルシャンブルーを担持させたプルシャンブルー担持キチン被覆ナイロン繊維からなるＣｓ吸着材。
【請求項５】
繊維が組紐状に加工されている請求項４のＣｓ吸着材。
【請求項６】
請求項４に記載したＣｓ吸着材を製造する方法であって、ナイロン繊維を塩化カルシウムのメタノール溶液で処理して繊維表面を部分的に溶解させたものを、塩化カルシウムのメタノール中飽和溶液にキチンおよびナイロンを溶解させた液と接触させることによりナイロン繊維の表面をキチンで被覆し、ついでプルシャンブルーの水溶液と接触させてキチン被覆ナイロン繊維にプルシャンブルーを担持させることからなる製造方法。
【請求項７】
放射性Ｃｓを含有する排水から放射性Ｃｓを分離除去する方法であって、請求項１または請求項４に記載のＣｓ吸着材を、放射性Ｃｓを含有する排水と接触させることにより、排水中の放射性ＣｓをＣｓ吸着材中のプルシャンブルーに吸着させることからなる方法。
【発明の詳細な説明】
【技術分野】
【０００１】
本発明は、プルシャンブルーを担持した繊維からなるセシウム吸着材とその製造方法、およびこのセシウム吸着材を用いて、放射性セシウム（以下「セシウム」をＣｓで示す。）を含有する排水から放射性Ｃｓを吸着除去する方法に関する。
【背景技術】
【０００２】
原子力発電所の事故により放出された種々の放射性物質のうちとくに重要な放射性Ｃｓ（134Ｃｓと137Ｃｓがあるが、以下の記述においては、まとめて「放射性Ｃｓ」と記す。）を、自然界や居住環境から分離除去し、安全に貯蔵して放射能の減衰を待つための、さまざまな除染方法や減容貯蔵の方法が開発されている。種々の可燃物に付着ないし吸収された放射性Ｃｓは、可燃物を都市ゴミ焼却炉で焼却処理したときに飛灰に濃縮され、主灰や飛灰を溶融処理したときは、溶融飛灰に移行すること、これらの焼却灰および飛灰（以下「灰」と略記する）の中に存在するＣｓは、水に溶けやすい形態であることから、灰からＣｓを水で抽出し、その抽出液からＣｓを適宜の吸着剤に吸着させて分離することができる。除染のための水洗作業により発生した排水中に存在するＣｓも、同様に、適宜の吸着剤に吸着させて分離することができる。
【０００３】
これらの抽出液または排水（以下あわせて「除染排液」という）中のＣｓイオンを吸着して分離するための吸着剤としては、まずゼオライト、とくにモルデナイト型のものが挙げられ、有効に使用できることが確認されている。しかし、一定量のゼオライトが吸着できるＣｓの量は、ときに期待したほど多くない場合があるのが難点である。とくに除染排液が灰の抽出液である場合にそうであって、これは、灰の中にはカリウムやナトリウムの化合物のような、これも水に溶けやすい物質が多量に含まれており、それらに由来するイオンがゼオライトの吸着サイトの大部分を占めるため、Ｃｓが吸着できるサイトが減ってしまうということがその理由である。ゼオライトはまた、除染排液と接触させると泥化するので、処理が面倒である。
【０００４】
一方、Ｃｓを選択的に吸着する物質として、古くからプルシャンブルー、すなわち、フェロシアン化鉄（II）酸鉄（III）カリウムＫＦｅ［Ｆｅ(ＣＮ)６］によって代表される顔料が有効であることが知られ、これを用いて核燃料再処理廃液から137Ｃｓを分離除去する技術が、以前から研究されている（非特許文献１）。東日本大震災が引きおこした原子力発電所の事故を契機に、Ｃｓの吸着除去の技術が注目され、各方面で急速に研究が進められた（非特許文献２）。上記の化合物は、原料によってＫをＮａに置き換えたものもあり得、また、フェリシアン化物の系統の化合物もＣｓを選択的に吸着する性質があることがわかっているが、ここではそうしたものを含めて「プルシャンブルー」と呼び、以下、記号「ＫＦｅ」であらわす。ＫＦｅがＣｓを選択的に吸着するのは、Ｃｓイオンの水和半径がＫＦｅの内部空孔の大きさに合致しているからと考えられている。
【０００５】
ＫＦｅは安定な化合物であって、放射性Ｃｓを吸着した状態で長い年月保存し、放射能の減衰を待っても、分解して放射性Ｃｓを放出するような心配は、実質上しなくてよいと考えられるが、なにぶんＫＦｅの化合物名に「シアン」が含まれていることから、放射性Ｃｓを吸着したＫＦｅを貯蔵すること自体に抵抗感をもつ人々も少なくないと懸念される。このような事情を考えれば、いったんＫＦｅに吸着させた放射性Ｃｓが、強固に結合して脱離する可能性がないことが望ましい。環境基準の観点からは、排水中に含まれるＫＦｅの許容限度は、１ｍｇ／Ｌとされている。
【０００６】
ＫＦｅによるＣｓの吸着除去に伴う基本的な問題は、ＫＦｅとＣｓの結合によって沈殿が生成することである。このことは、工場規模における分離作業に関する限り有利であるが、そのような作業を行ない難い除染の現場では、できるだけ重量および容積が小さくて、多量のＣｓを処理できる吸着材を用いることが望まれる。このような観点から、さまざまな担持材にＫＦｅを担持させた吸着材が開発され、提案されている。担持材としては、代表的にはプラスチック類や繊維の、織布および不織布が採用されている。織布にせよ不織布にせよ、通水性のシートにすれば、たとえばフィルターの形で使用できて好都合である。こうした担持材にＫＦｅを担持させる場合、吸着により形成されたＫＦｅ−Ｃｓ結合体が担持材から離脱しないよう、ＫＦｅの担持を強固に行なうことが求められるので、その観点からの研究が進められている。
【０００７】
一例を挙げれば、不織布にバインダを介してＫＦｅを担持させたものが、「セシウム回収シート」として提案された（特許文献１）。不織布の材料としてはポリエステルやポリアミド系の繊維が、バインダ樹脂としてはポリウレタンやアクリル樹脂を用い、不織布の通水性を維持するための内部空隙を閉塞しないように存在させる。別の例では、繊維集合体にＫＦｅを接着剤で付着させる（特許文献２）。この場合の接着剤としては、数平均粒子径が１μｍ以下の微粒子状のポリオレフィン樹脂が採用されている。
【０００８】
一方、特殊な用途に向けるため、異なる性質の物質を複合させた繊維を製造することが試みられている。たとえば、アルギン酸とキトサンの複合体からなる医療用繊維である。さらに、繊維に対してその表面形状を変化させ、その形状を利用して、繊維に特殊な性能を与えることも提案されている。たとえば、再生ポリエチレンテレフタレート繊維を断面形状がＣ字型で凸部を有するように成形し、そこへさまざまな機能剤を付着させたものである（特許文献３）。
【非特許文献１】見塩規行ほか「日本原子力学会誌」vol.６, No.１ (1964) p.２
【非特許文献２】（独）産業技術総合研究所プレスリリース  ２０１２年２月８日
【特許文献１】特開２０１３−２５３９４８
【特許文献２】特開２０１４−０１５６９３
【特許文献３】特開２００８−２６６８１２
【０００９】
上記のキトサンは、エビやカニの殻に含まれるキチンと呼ばれる物質を脱アセチル化して得られる化合物であって、構造中に−ＮＨ基を有する。発明者らは、レーヨンのようなセルロース繊維を酸化処理し、グルコース残基のＣ２−Ｃ３結合を切断してＣＨＯ−基を生成させたものに対してキトサンを作用させると、繊維のＣＨＯ−基と、キトサンの−ＮＨ基とがシッフ塩基を形成して強固に結びつくであろうという可能性を考えた。この可能性を前提にすれば、セルロース繊維をキトサンで被覆することができ、キトサン被覆繊維にＫＦｅを作用させれば、キトサンのもつ−ＮＨ基とＫＦｅのＦｅ［Ｆｅ(ＣＮ)６］−とがイオン結合によって強固に担持される、ということが期待できる。実験したところ、この期待どおりの結果が得られたので、キトサン被覆セルロース繊維にＫＦｅを担持させたＣｓ吸着材という着想が現実のものとなった。
【００１０】
さらに発明者らは、繊維状のＣｓ吸着材において、レーヨンよりも強度が高いナイロンを基材として使用できないかと考えた。塩化カルシウム二水和物のメタノール溶媒に対する飽和溶液（以下、塩化カルシウム二水和物のメタノール溶液を「Ｃａ／ＭｅＯＨ」と記す）が、ナイロンおよびキチンに対する良好な溶媒であるという事実に基づき、ナイロン繊維をキチンで被覆すること、そしてこのようにして得たキチン被覆ナイロン繊維にＫＦｅを担持させたＣｓ吸着除去材の可能性を着想した。キチンはアセトアミド基とアミノ基を有しているため、ＫＦｅが配位結合またはイオン結合によって好適に担持されるであろうという期待である。これも実験の結果、期待どおりの成果が得られた。
【発明の開示】
【発明が解決しようとする課題】
【００１１】
したがって本発明の概括的な目的は、発明者らの得た上記の知見を活用し、繊維状の基材にＫＦｅを強固に担持させたＣｓ吸着除去材を提供することにある。本発明の具体的な目的の第一は、レーヨンのようなセルロース繊維をキトサンで被覆したものにＫＦｅを担持させてなるＣｓ吸着除去材を提供することにある。具体的な目的の第二は、ナイロン繊維をキチンで被覆したものにＫＦｅを担持させてなるＣｓ吸着除去材を提供することにある。それらの除去材の製造方法と、それらを使用して放射性Ｃｓを含有する排水から放射性Ｃｓを選択的に吸着除去する方法を提供することもまた、もちろん本発明の目的に包含される。
【課題を解決するための手段】
【００１２】
具体的な目的の第一を達成する本発明のＣｓ吸着材は、セルロース繊維の表面をキトサンで被覆し、このキトサンにプルシャンブルーを担持させたプルシャンブルー担持キトサン被覆セルロース繊維からなるＣｓ吸着材である。
【００１３】
このセルロース繊維を基材とするＣｓ吸着材を製造する方法は、セルロース繊維を酸化処理した後、キトサン水溶液と接触させることによりセルロース繊維の表面をキトサンで被覆し、ついでプルシャンブルーの水溶液と接触させて、キトサン被覆セルロース繊維にプルシャンブルーを担持させることからなる。
【００１４】
具体的な目的の第二を達成する本発明のＣｓ吸着材は、ナイロン繊維の表面をキチンで被覆し、このキチンにプルシャンブルーを担持させたプルシャンブルー担持キチン被覆ナイロン繊維からなるＣｓ吸着材である。
【００１５】
このナイロン繊維を基材とする繊維状Ｃｓ除去材を製造する方法は、ナイロン繊維を塩化カルシウムのメタノール溶液で処理して繊維表面を部分的に溶解させたものを、塩化カルシウムのメタノール中飽和溶液にキチンおよびナイロンを溶解させた液と接触させることによりナイロン繊維の表面をキチンで被覆し、ついでプルシャンブルーの水溶液と接触させてキチン被覆ナイロン繊維にプルシャンブルーを担持させることからなる。
【００１６】
上記の繊維状Ｃｓ除去材を使用して放射性Ｃｓを含有する排水から放射性Ｃｓを吸着除去する方法は、いずれかの繊維状Ｃｓ除去材を放射性Ｃｓを含有する排水と接触させ、プルシャンブルーに放射性Ｃｓを吸着させることからなる。
【発明の効果】
【００１７】
本発明の繊維状Ｃｓ除去材であって、レーヨン繊維を基材とするものは、レーヨン繊維すなわちセルロース繊維を酸化処理してグルコース残基のＣ２−Ｃ３結合を切断することにより−ＣＨＯ基を生成させ、それとキトサンの−ＮＨ基とでシッフ塩基を形成させるという処理を前提にしているため、キトサンが繊維を被覆した形で存在し、そのキトサンの−ＮＨ３＋基とＫＦｅのＦｅ［Ｆｅ(ＣＮ)６］−とがイオン結合しているため、ＫＦｅがすこぶる強固に担持されている。したがって、この除去材を使用して放射性Ｃｓを含有する排水から放射性Ｃｓを吸着除去するに当たり、排水に接触させた除去材からＣｓを吸着したＫＦｅが脱離する懸念はなく、除去操作を行なうことができる。レーヨンを基材とする除去材は廉価に製造できるから、放射性Ｃｓの分離除去のコストを抑えることができる。
【００１８】
本発明の繊維状Ｃｓ除去材であってナイロン繊維を基材とするものも同様であって、前記した飽和Ｃａ／ＭｅＯＨがナイロンおよびキチンに対して良好な溶媒であるため、キチンによるナイロン繊維の被覆が良好に行なわれ、その上でＫＦｅの担持を行なうから、ナイロン基材に対してＫＦｅがきわめて強固に担持されている。したがって、この場合も、除去材を使用して放射性Ｃｓを吸着除去するに当たり、排水に接触させた除去材からＣｓを吸着したＫＦｅが脱離することを心配する必要はなく、除去操作を行なうことができる。ナイロン繊維を基材とする除去材は強度が高いから、放射性Ｃｓの分離除去に当たって除去材に力が加わるような用途にも、好適に使用することができる。
【００１９】
本発明の繊維状Ｃｓ除去材を使用して放射性Ｃｓを含有する排水から放射性Ｃｓを吸着除去する方法は、除去材を排水に浸漬して十分な接触をはかるだけで、放射性Ｃｓを高度に除去し、排水の放射能を環境基準に合致するように低下させることが容易であるから、泥状の物を処理したり、沈殿物を分離したりする、工場の設備でなければできない作業をする必要がない。したがって、除染の対象がまとまったものでなくても処理することができ、除染作業の可能性を拡大することができる。
【発明を実施するための最良の形態】
【００２０】
レーヨン繊維すなわちセルロース繊維を酸化処理してグルコース残基のＣ２−Ｃ３結合を切断する操作には、種々の酸化剤を使用することができるが、後記する実施例で使用した過ヨウ素酸カリが最適である。この酸化剤は水溶液としてセルロース繊維に作用させるが、その適切な濃度は、これを０．３〜５．０ｍｇ／ｍＬの範囲の種々の濃度で試験したところ、１．０ｍｇ／ｍＬ近辺が、ＫＦｅの担持量を最も高くできるようなキトサン被覆を与えることがわかった。
【００２１】
酸化処理したセルロース繊維をキトサンで被覆する工程は、処理後の繊維にキトサンの水溶液を作用させて実施するが、このときのキトサン濃度は、後記する実施例において１〜５％の水溶液を使用してＫＦｅ担持量を調べて確認したところからわかったところによれば、３％で足りる。
【００２２】
キトサン被覆をしたセルロース繊維は、つぎにＫＦｅの担持を行なう。これも繊維にＫＦｅの水溶液を作用させて行なうが、そのときのＫＦｅの濃度は、これも後記する実施例のデータにみるとおり、１００ｍＭ以上あればよい。担持されるＫＦｅの量は、溶液を作用させるときの温度で大きく異なり、高温ほど有利であることがわかったから、１００℃またはそれに近い高温を採用すべきである。セルロース繊維へのＫＦｅの担持は、染色に使用する装置を利用して行なうことが有利であって、推奨される実施態様である。
【００２３】
このようにして得たＫＦｅ担持キトサン被覆セルロース繊維は、通常の用途に対しては、そのＣｓ吸着容量を増すためにスケールを増大することが好ましい。この目的には組紐化を行なうことが効果的であるが、材料として、単糸（３０ｓ/１）は強度が不足で切れやすいから不適切で、引き揃えの二子（３０ｓ//２）や四子（３０ｓ//４）が適切である。さらに、組紐をより太く強くするためには、芯を加えた二重繊維組紐とすることもできる。芯には、木綿篠が好適である。
【実施例１】
【００２４】
レーヨン繊維（オーミケンシ製紡績糸  ３０Ｓ）の組紐を製造した。ボビンに２本のレーヨン繊維を引き揃えた二子（３０Ｓ//２）および４本のレーヨン繊維を引き揃えた四子（３０Ｓ//４）を材料として、組紐機で組紐化した。得られた組紐をより太くするとともに繊維密度を高めるため、芯を加えた二重レーヨン繊維組紐を製造した。芯には、引揃え十子（３０Ｓ/１０）、３０Ｓ//２×１６組紐、３０Ｓ//４×１６組紐、フィルター用篠を用いた。組紐機としては、１６打丸紐用製紐機（コクブンリミテッド製）を使用した。
【００２５】
得られた組紐５ｇを、６０℃の過ヨウ素酸カリウム水溶液（濃度１ｍｇ／ｍＬ）に１時間浸漬した。つづいて、濃度が１％、３％または５％のキトサン（甲陽ケミカル製  FL-80  DAC 84.7%）水溶液により、６０℃で２時間処理して、キトサン被覆レーヨン繊維集合体を得た。このキトサン被覆レーヨン繊維１ｇを、濃度が０．０４〜９５ｍＭの範囲にある５種のＫＦｅ水溶液１００ｍＬに、室温で１時間、撹拌下に浸漬してＫＦｅを担持させた。繊維を取り出して純水で一夜洗浄してから、５０℃のオーブンに一夜放置して乾燥させた。
【００２６】
乾燥したＫＦｅ担持レーヨン繊維を王水で酸分解し、ＩＣＰ発光分析により存在するＦｅイオン量を測定することにより、ＫＦｅ担持量を調べた。結果は、表１のとおりである。この結果から、担持用のＫＦｅ溶液の濃度は、１００ｍＭ以上とすべきことがわかった。
表１  ＫＦｅ水溶液の濃度と担持量
2015169633.tif 000002
【００２７】
キトサン３％水溶液を用いて被覆したレーヨン繊維１ｇを、濃度２ｍＭのＫＦｅ溶液１００ｍＬで処理した場合、液温を１００℃に高めたところ、同じ撹拌下１時間の条件で、ＫＦｅ担持量は室温の場合の約８倍にのぼる１６．７μＭ／ｇとなって、処理温度を高めることがＫＦｅ担持量の増大をもたらすことがわかった。
【００２８】
ＫＦｅ担持量に与えるキトサン水溶液の濃度の影響は、表２のとおりである。このデータは、キトサン濃度が３％以上あればよいことを示している。比較のため、未処理のレーヨン繊維および過ヨウ素酸カリウム処理だけのレーヨン繊維についてもＫＦｅ溶液処理をおこなったが、ＫＦｅ担持はまったく認められなかった。
表２  キトサンの濃度と担持量
2015169633.tif 000003
【００２９】
得られたＫＦｅ担持レーヨン繊維からＫＦｅが脱離するおそれがないかを調べるため、繊維０．５ｇを１００ｍＬの純水中に浸漬し、室温で３時間、撹拌したのち、サンプルとして水１０ｍＬを採取して王水で酸分解し、ＩＣＰ発光分析Ｆｅ濃度を測定してＫＦｅの量を見積もったところ、環境基準の１ｍｇ／Ｌ未満であった。
【００３０】
［コールドラン］
レーヨン繊維を濃度１ｍｇ／ｍＬの過ヨウ素酸カリウム水溶液で処理し（６０℃、撹拌下１時間）、３％キトサン水溶液５００ｍＬを用いて被覆し（６０℃、撹拌下２時間）、濃度２ｍＭのＫＦｅ溶液３００ｍＬを用いてＫＦｅ担持（１００℃、撹拌下１時間）を行なって得たＫＦｅ担持レーヨン繊維を対象に、Ｃｓ吸着試験を行なった。Ｃｓ濃度がそれぞれ２００，３００，４００ｐｐｍであるＣｓＣｌ水溶液各１００ｍＬを用意し、上記のＫＦｅ担持レーヨン繊維２ｇを浸漬して、室温で１時間、撹拌した。その後レーヨン繊維を取り出し、液中に残ったＣｓ量を測定することにより、Ｃｓ吸着量を求めた。結果は表３のとおりである。
【００３１】
レーヨン繊維のＫＦｅ担持量は前記のとおり１６．７μＭ／ｇであったから、ＣｓはＫＦｅに対しておおむね１：１のモル比で吸着されたことがわかる。
表３
2015169633.tif 000004
【００３２】
［ホットラン］
放射性Ｃｓを約８０００Ｂｑ／ｋｇの濃度で含む飛灰抽出液１００ｍＬに、ＫＦｅ担持レーヨン繊維の４種の組紐各５ｇを浸漬し、２４時間振とうした。組紐を取り出して残った液について、スペクトロサーベイメータにより放射能を測定した。結果は表４のとおりである。
表４
2015169633.tif 000005
【実施例２】
【００３３】
ナイロン糸（サンヨーナイロン製  EXTRA V-500 1号）を繊維材料として用い、実施例１と同じ組紐装置を使用して、下記２種のナイロン組紐を製作した。
単糸で１６打（１号/１×１６）
引き揃えの三子で１６打（１号//３×１６）
【００３４】
上記の組紐を１０％Ｃａ／ＭｅＯＨで１分間、前処理することにより、ナイロン繊維の表面を部分的に溶解させた後、ＭｅＯＨで洗浄した。飽和Ｃａ／ＭｅＯＨにキチン（０．７５％）およびナイロン（１％）を溶解させた溶液を用意し、これをキチン被覆溶液とし、そこに上記の表面処理をしたナイロン組紐を５分間浸漬して、キチン被覆ナイロン繊維とした。余分なカルシウムを除去するために、１％ＮａＯＨ溶液で、ついで１％ＨＣｌ溶液でそれぞれ２分間処理した後、ＭｅＯＨで洗浄した。ＫＦｅを担持させるため、キチン被覆ナイロン繊維１ｇに対して２ｍＭ−ＫＦｅ溶液１００ｍＬの割合で使用し、１００℃×１時間の条件で処理した。得られたＫＦｅ担持キチン被覆ナイロン繊維に含まれるＫＦｅ量は、王水１８０ｍＬで酸分解して得られた被検液を誘導結合プラズマ（ＩＣＰ）発光分析法により測定したところ、０．５１μＭ／ｇであった。
【００３５】
比較のため、１０％Ｃａ／ＭｅＯＨを用いた前処理を省略したほかは上記したところと同じ処理を行なって、ＫＦｅ担持キチン被覆ナイロン繊維を用意した。そのＫＦｅ担持量は０．２６μＭ／ｇと、上記の実施例の約１／２であった。